(57)【要約】【課題】膨張材、膨張作用を有する発泡剤や骨材等を添加した膨張するコンクリートを打設することでコンクリート杭周面の隙間を埋め、先端支持力や周面摩擦力及び引抜抵抗力の増大を図る場所打ちコンクリート杭工法を提供すること。【解決手段】  地中Ａ内に形成した掘削孔１１にコンクリートを打設して場所打ちコンクリート杭１０を形成する場所打ちコンクリート杭工法であって、膨張材、膨張作用を有する発泡剤及び膨張作用を有する骨材の少なくともいずれかを添加した膨張するコンクリート１２を掘削孔１１に打設し、これを硬化することにより場所打ちコンクリート杭１０を形成することを特徴とする工法である。【選択図】図１
2015155637.tif 000002
【特許請求の範囲】
【請求項１】
地中内に形成した掘削孔にコンクリートを打設して場所打ちコンクリート杭を形成する場所打ちコンクリート杭工法であって、
膨張材、膨張作用を有する発泡剤及び膨張作用を有する骨材の少なくともいずれかを添加した膨張するコンクリートを掘削孔に打設し、これを硬化することにより場所打ちコンクリート杭を形成することを特徴とする場所打ちコンクリート杭工法。
【請求項２】
掘削孔の先端部又は掘削孔の中途部に形成した拡幅部に、前記膨張材、前記発泡剤及び前記骨材の少なくともいずれかを添加した膨張するコンクリートを打設することを特徴とする請求項１に記載の場所打ちコンクリート杭工法。
【請求項３】
場所打ちコンクリート杭の少なくとも一部に、前記膨張材、前記発泡剤及び前記骨材の少なくともいずれかを添加した膨張するコンクリートを含むことを特徴とする請求項１又は請求項２に記載の場所打ちコンクリート杭工法。
【請求項４】
発泡剤は、アルミニウム粉末、亜鉛等の両性金属の粉末、炭素物質、過酸化物質、スルホニルヒドラジド化合物、アゾ化合物、ニトロソ化合物、ヒドラジン誘導体から選択した１種又は２種以上であることを特徴とする請求項１から３の何れか１項に記載の場所打ちコンクリート杭工法。
【請求項５】
アルミニウム粉末の添加量はセメントに対して０．００４％〜０．０２５％であることを特徴とする請求項４に記載の場所打ちコンクリート杭工法。
【請求項６】
膨張するコンクリートには繊維物質を含有することを特徴とする請求項１から５の何れか１項に記載の場所打ちコンクリート杭工法。
【発明の詳細な説明】
【技術分野】
【０００１】
本発明は、建造物等の基礎杭を形成する場所打ちコンクリート杭工法に関するものである。
【背景技術】
【０００２】
従来より、建造物等の基礎杭を形成する方法として場所打ちコンクリート杭工法が知られている。
場所打ちコンクリート杭工法とは、掘削機により地中内に掘削孔を形成し、掘削した掘削孔にコンクリートを流し込む工法である。
【０００３】
このような工法により杭支持力を向上させて場所打ちコンクリート杭を構築する必要があり、場所打ちコンクリート杭先端側の単位面積当りの耐力の指標として先端支持力係数が用いられている。
場所打ちコンクリート杭では、先端支持力係数をα＝１５０ｋＮ／ｍ２に設定している。
【０００４】
近年になって、杭先端側の地盤の緩みを圧密にすることでコンクリート杭の先端支持力を３０〜４０％向上することができる先端プレロード場所打ち杭工法が用いられている（例えば特許文献１に記載）。
この工法は、場所打ちコンクリート杭の杭体コンクリート硬化後、鉄筋カゴ先端にあらかじめ取り付けた注入バックに地上からセメントミルクを加圧注入し、杭先端のスライム除去及び地盤の強化を行い、杭の沈下量の減少と支持力の向上を図る工法であり、従来の工法に比べて先端支持力を向上させる工法である。
【０００５】
また、前記先端支持力に加え、場所打ちコンクリート杭の周面支持力の向上や周面摩擦力の向上を図る施工方法が提案されている。
例えば、特許文献２には、場所打ちコンクリート杭のコンクリートの打ち込みにおいて、杭コンクリート本体よりも硬化を遅延させた膨張性材料を杭の周面に配設し、その膨張性材料が膨張することで杭の周面に膨らみを形成することにより、周面支持力の向上や周面摩擦力の増大を図る工法が開示されている。
また、特許文献３には、セメント等の固化剤に硬化遅延材を混ぜ、杭の周面摩擦を増加させる膨張部材を場所打ちコンクリート杭のかぶり部（外周部）に取り付けて場所打ちコンクリート杭を生成し、杭のかぶり部で膨張部材が膨張することにより、周面摩擦力の増大を図る工法が開示されている。
【先行技術文献】
【特許文献】
【０００６】
【特許文献１】特許第３９２６３６４号公報
【特許文献２】特許第４１１１４３２号公報
【特許文献３】特許第４１５５８４３号公報
【発明の概要】
【発明が解決しようとする課題】
【０００７】
ところが、通常のコンクリートを掘削孔内に打設した場合に、そのコンクリートが硬化するとコンクリート杭全体が収縮し、或いは、掘削中に地盤が緩み、その関係でコンクリート杭と掘削孔地盤の密着力が弱くなり、コンクリート杭の外壁面と掘削孔の内壁面との間に隙間が生じていた。
この隙間は、コンクリート杭の先端側での先端支持力の低下、コンクリート杭の外壁面での周面摩擦力の低下及び引抜抵抗力の低下にも繋がっていた。
従って、コンクリート杭全体の機能低下を招いていた。
【０００８】
また、特許文献１に記載の前記先端プレロード場所打ち杭工法では、コンクリート杭本体を打設する工程と、コンクリート杭本体の硬化後にセメントミルクを加圧注入する工程との２回施工の工程が必要であり、コンクリートが硬化するまでの時間とセメントミルクが硬化するまでの時間も多く必要とするため、杭の性能発揮まで時間を多く要する問題を有していた。
【０００９】
また、前記特許文献２に記載のコンクリート杭工法では、いずれもコンクリート杭が硬化した後、膨張性材料が膨張するような施工方法であるので、コンクリート杭の性能発揮までに相当の時間を要していた。
しかも、コンクリート杭の基礎となる杭本体の周囲に膨張性材料を配設するような構造を有するため、そのままでは中途部に膨張性材料を位置させるのが困難であり、しかも、コンクリート杭本体と膨張性材料を２回施工する必要があった。
【００１０】
さらに、前記特許文献３に記載のコンクリート杭工法では、杭本体のコンクリートの硬化よりも遅れて膨張部材が膨張しながら硬化する工法であるため、コンクリート杭としての性能発揮までに相当の時間を要していた。
【００１１】
本発明は、斯かる事情に鑑みてなされたものであって、膨張材、膨張作用を有する発泡剤や膨張作用を有する骨材等を添加した膨張するコンクリートを打設することでコンクリート杭周面の隙間を埋め、先端支持力や周面摩擦力及び引抜抵抗力の増大を図る場所打ちコンクリート杭工法を提供する。
【課題を解決するための手段】
【００１２】
前記課題を解決するため、請求項１に記載の本発明では、地中内に形成した掘削孔にコンクリートを打設して場所打ちコンクリート杭を形成する場所打ちコンクリート杭工法であって、膨張材、膨張作用を有する発泡剤及び膨張作用を有する骨材の少なくともいずれかを添加した膨張するコンクリートを掘削孔に打設し、これを硬化することにより場所打ちコンクリート杭を形成することを特徴とする。
【００１３】
請求項２に記載の本発明は、請求項１に記載の発明において、掘削孔の先端部又は掘削孔の中途部に形成した拡幅部に、前記膨張材、前記発泡剤及び前記骨材の少なくともいずれかを添加した膨張するコンクリートを打設することを特徴とする。
【００１４】
請求項３に記載の本発明は、請求項１又は請求項２に記載の発明において、場所打ちコンクリート杭の少なくとも一部に、前記膨張材、前記発泡剤及び前記骨材の少なくともいずれかを添加した膨張するコンクリートを打設することを特徴とする。
【００１５】
請求項４に記載の本発明は、請求項１から３の何れか１項に記載の発明において、発泡剤は、アルミニウム粉末、亜鉛等の両性金属の粉末、炭素物質、過酸化物質、スルホニルヒドラジド化合物、アゾ化合物、ニトロソ化合物、ヒドラジン誘導体から選択した１種又は２種以上であることを特徴とする
【００１６】
請求項５に記載の本発明は、請求項４に記載の発明においてアルミニウム粉末の添加量はセメントに対して０．００４％〜０．０２５％であることを特徴とする。
【００１７】
請求項６に記載の本発明は、請求項１から５の何れか１項に記載の発明において、膨張するコンクリートには繊維物質を含有することを特徴とする。
【発明の効果】
【００１８】
請求項１に係る本発明では、地中内に形成した掘削孔にコンクリートを打設して場所打ちコンクリート杭を形成する場所打ちコンクリート杭工法であって、膨張材、膨張作用を有する発泡剤及び膨張作用を有する骨材の少なくともいずれかを添加した膨張するコンクリートを掘削孔に打設し、これを硬化することにより、簡単な工法によって強固な場所打ちコンクリート杭を形成することができる。
【００１９】
すなわち、本発明では、膨張材や発泡剤等を添加したコンクリートが膨張することによりコンクリート杭の体積が増大し、掘削孔の内壁面には場所打ちコンクリート杭の外壁面による圧力が加わり、その反力としてコンクリート杭の外壁面には掘削孔の内壁面による圧力が加わることになる。
これにより、コンクリート杭の外壁面と掘削孔の内壁面との隙間が埋められ、これらを一体化することができ、前記杭先端支持力等を高めた強固な場所打ちコンクリート杭を構築できる効果を有する。
【００２０】
また、請求項１に係る本発明では、前記特許文献１に記載のような先端プレロード場所打ち杭工法のようにコンクリートの打設の後にセメントミルクを注入する工程を設ける必要がない。
すなわち、本発明では、セメント、水及び骨材に、膨張材、膨張作用を有する発泡剤及び骨材等を添加して一体で場所打ちコンクリート杭を構築するようにしているので、前記特許文献に記載のような複数施工する必要がなく、一回の施工のみで済む。
従って、本発明では簡単な工法により場所打ちコンクリート杭を構築することができる。
【００２１】
さらに、請求項１に係る本発明では、コンクリート生成時に膨張材、膨張作用を有する発泡剤や骨材等をセメント等と同時に添加して硬化させるので、前記特許文献２及び前記特許文献３に記載のように杭の部分を硬化させた後に膨張材を硬化させる手間が生じない。
従って、本発明はコンクリート杭の性能発揮までの時間を短縮できる効果を有する。
【００２２】
請求項２に係る本発明では、掘削孔の先端部又は掘削孔の中途部に形成した拡幅部に、前記膨張材、膨張作用を有する前記発泡剤及び膨張作用を有する前記骨材の少なくともいずれかを添加した膨張するコンクリートを打設することにより、掘削孔の拡幅部でコンクリートが膨張するため、通常のコンクリートを打設した場合に比べて先端支持力や周面摩擦力及び引抜抵抗力が増大する。
すなわち、コンクリートが膨張することにより、拡幅部において掘削孔の内壁面と杭外壁面との隙間が埋められることで、これらが一体形成されることにより、通常のコンクリートを打設した場合に比べて周面摩擦力や引抜抵抗力が増大する効果を有する。
しかも、膨張作用を有するコンクリートを打設するので、拡幅部の細かい部分までコンクリートが拡散しながら充填できる効果を有する。
【００２３】
請求項３に係る本発明では、場所打ちコンクリート杭の少なくとも一部に、前記膨張材、前記発泡剤及び前記骨材の少なくともいずれかを添加した膨張するコンクリートを打設することにより、通常のコンクリート層に膨張するコンクリート層を混在させた場所打ちコンクリート杭を形成できる。
また、通常のコンクリート中に膨張する複数のコンクリート層を形成でき、各層での膨張率を異ならせることが可能である。
【００２４】
請求項４に係る本発明では、発泡剤は、アルミニウム粉末、亜鉛等の両性金属の粉末、炭素物質、過酸化物質、スルホニルヒドラジド化合物、アゾ化合物、ニトロソ化合物、ヒドラジン誘導体から選択した１種又は２種以上であるので、発泡剤を含有したコンクリートが掘削孔内でガスを発生してガス等の浮遊力を利用してセメントの拡散を促し、膨張するコンクリートに充分な発泡機能を生起して、膨張するコンクリートの組成全般にわたるち密で均一な膨張硬化を発揮することができる。
これにより、掘削孔の内壁面と膨張するコンクリートとの境の隙間が膨張するコンクリートで密に埋められる。且つ、掘削孔の孔壁地盤に膨張圧力をかけたままこれらを一体化することができ、杭先端支持力等を高めた強固な場所打ちコンクリート杭を構築できる効果を有する。
【００２５】
請求項５に係る本発明では、アルミニウム粉末の添加量はセメントに対して０．００４％〜０．０２５％であるので、この添加量を添加した膨張するコンクリートが掘削孔内で膨張圧力を生起して掘削孔壁に圧力をかけた状態となり、掘削孔壁地盤からは反作用の反力が生起する状態となる。この状態のまま、コンクリートが硬化することで、コンクリート杭と周辺地中地盤とは強固に一体化する。場所打ちコンクリート杭の杭先端支持力や周面摩擦力及び引抜抵抗力を大きく向上できる効果がある。
アルミニウム粉末の添加率が０．００４％未満の場合では、コンクリート圧縮強度の低下は抑えられる反面、膨張率が低いため掘削孔の壁面への膨張圧力を充分に与えることができない。アルミニウム粉末の添加率が０．０２５％を超えた場合では、強度低下が大きくなり、強度を上げるためにセメント量を多くする必要があり、材料コストが上昇して経済性が悪くなる。
【００２６】
請求項６に係る本発明では、膨張するコンクリートには繊維物質を含有するので、膨張するコンクリートはひび割れ抵抗性が向上する効果がある。
【図面の簡単な説明】
【００２７】
【図１】本実施例に係る標準的な場所打ちコンクリート杭の工法を説明する説明する説明図である。
【図２】図１とは異なる場所打ちコンクリート杭の工法を説明する説明する説明図である。
【図３】図１及び図２とは異なる場所打ちコンクリート杭の工法を説明する説明する説明図である。
【図４】コンクリート硬化時の発泡剤等の効果を説明する説明図である。
【図５】場所打ちコンクリート杭の工法の変形例１を説明する説明図である。
【図６】場所打ちコンクリート杭の工法の変形例２を説明する説明図である。
【図７】場所打ちコンクリート杭の工法の変形例３を説明する説明図である。
【図８】場所打ちコンクリート杭の工法の変形例４を説明する説明図である。
【図９】場所打ちコンクリート杭の工法の変形例５を説明する説明図である。
【図１０】配合例１に使用する材料を表わした一覧である。
【図１１】配合例１の使用材料の配合量を表わす表である。
【図１２】配合例１におけるＡＬ（アルミニウム粉末）添加量を変化させた時のフレッシュ試験と膨張率を表わした一覧である。
【図１３】配合例１の膨張率と経過時間との関係を示すグラフである。
【図１４】配合例１におけるＡＬ添加量と膨張率の回帰式を示すグラフである
【図１５】配合例２に使用する材料を表わした一覧である。
【図１６】配合例２の使用材料の配合量を表わす表である。
【図１７】配合例２におけるＡＬ添加量を変化させた時のフレッシュ試験と膨張率を表わした一覧である。
【図１８】配合例２におけるＡＬ添加量と膨張率の回帰式を示すグラフである
【図１９】配合例３に使用する材料を表わした一覧である。
【図２０】配合例３の使用材料の配合量を表わす表である。
【図２１】コンクリートのフレッシュ試験の結果を表わした一覧である。
【図２２】配合例３におけるＡＬ添加量を変化させた時のフレッシュ試験と膨張率を表わした一覧である。
【図２３】ＡＬ添加量と膨張率測定結果を表わした一覧である。
【図２４】配合例３の膨張率と経過時間との関係を示すグラフである。
【図２５】配合例３におけるＡＬ添加量と膨張率の回帰式を示すグラフである
【図２６】配合例４および５に使用する材料を表わした一覧である。
【図２７】（ａ）配合条件・試験、（ｂ）使用ミキサ・練り混ぜ方法を表わした一覧である。
【図２８】配合例４の使用材料の配合量を表わす表である。
【図２９】配合例４におけるＡＬ添加量を変化させた時のフレッシュ試験と膨張率を表わした一覧である。
【図３０】配合例４の膨張率と経過時間との関係を示すグラフである。
【図３１】配合例４におけるＡＬ添加量と膨張率の回帰式を示すグラフである
【図３２】配合例５の使用材料の配合量を表わした一覧である。
【図３３】配合例５におけるＡＬ添加量を変化させた時のコンクリート試験結果を表わした一覧である。
【図３４】配合例５の膨張率と経過時間との関係を示すグラフである。
【図３５】配合例５におけるＡＬ添加量と膨張率の回帰式を示すグラフである。
【図３６】配合例４および配合例５の使用材料の配合量（ＡＬなし）を表わした一覧である。
【図３７】配合例４および配合例５においてのコンクリート試験結果を表わした一覧である。
【図３８】配合例４および配合例５においての経過時間あたりのブリーディング量（ｃｍ3）を表わすグラフである。
【図３９】配合例１から５におけるアルミニウム粉末の添加率と膨張率との関係を表わしたグラフである。
【図４０】配合例３，４，５におけるアルミニウム粉末の添加率とコンクリート圧縮強度との関係を表わしたグラフである。
【図４１】配合例１から６におけるアルミニウム粉末の添加率０％の初期膨張率と水セメント比との関係を表わしたグラフである。
【発明を実施するための形態】
【００２８】
本発明は、地中Ａ内に形成した掘削孔１１にコンクリートを打設して場所打ちコンクリート杭１０を形成する場所打ちコンクリート杭工法であって、膨張材、膨張作用を有する発泡剤及び膨張作用を有する骨材の少なくともいずれかを添加した膨張するコンクリート１２を掘削孔１１に打設し、これを硬化することにより場所打ちコンクリート杭１０を形成することを特徴とするものである。
【００２９】
すなわち、本発明は、掘削孔１１に打設したコンクリート杭１０の体積が膨張することによって、掘削孔１１と一体になって強固なコンクリート杭１０を形成するものである。
【００３０】
そして、本発明では、コンクリート杭１０を膨張させる膨張材は、特に限定されないが、セメント水和時において、ＳＯ４２−及びＨ２Ｏと反応してエトリンガイトを生成するものが挙げられ、例えば、ＣａＯ−Ａｌ２Ｏ３−Ｆｅ２Ｏ３系化合物のカルシウムアルミノフェライト系膨張材や、ＣａＯ−Ａｌ２Ｏ３−ＳＯ3系化合物のカルシウムサルフォアルミネート系膨張材（ＣＳＡ系）を使用する。
【００３１】
また、本発明では、コンクリート杭１０を膨張させる膨張剤として発泡剤を使用する。
発泡剤としては、セメント、水との混練時に気泡（ガス）を発泡させるものであればよく、特に限定されない。
例えば、水素ガスを発泡するアルミニウム粉末や窒素ガス発泡物質のスルホニルヒドラジド化合物、アゾ化合物、ニトロソ化合物、及びヒドラジン誘導体等であり、亜鉛等の両性金属の粉末や、炭素物質や過酸化物質等を使用することができる。前記アルミニウム粉末等の発泡物質は、１種類又は２種類以上を添加して使用することができる。
【００３２】
発泡剤はその気泡量を調節可能としており、膨張量の調整も容易である。
発泡剤は、通常のコンクリートの軽量化のために使用されているが、本発明では膨張作用を有するものとして使用する。
【００３３】
また、前記発泡剤の代わりに、発泡して膨張作用を有する骨材（細骨材及び／又は粗骨材）も添加することができる。
膨張作用を有する骨材として、セメント、水との混練時に、膨張するもの又は気泡を発生させるものであれば特に限定されない。
細骨材として、通常は砂を用いるが、砂の代わりに、例えば、アルミニウムを含有する溶融スラグや金属製造工程起源スラグ（鉄鋼スラグ、非鉄金属スラグ）等を使用することができる。
そして、本発明では、溶融スラグ内のアルミニウムがコンクリート中の水酸化カルシウム及び水と反応して水素ガスを発生させることで発泡し、この発泡によりコンクリート杭１０内での膨張作用を生成可能としている。
【００３４】
さらに、前記膨張作用を有する発泡剤や骨材に加えて前記膨張材を必要に応じて添加することができる。
【００３５】
図４は、膨張するコンクリート１２硬化時の発泡剤等の効果を説明する説明図である。
このような発泡剤及び骨材の少なくともいずれかを使用することにより、図４に示すように、膨張作用によってコンクリート杭１０の外壁面Ｇに向かって気泡１９が拡散する。
そして、気泡１９が拡散しながらコンクリート杭１０の外壁面Ｇに向かって膨張するコンクリート１２が膨張し、掘削孔１１の内壁面Ｎに圧力をかけるように構成している。
【００３６】
このように、本発明は、前記膨張材、前記発泡剤及び前記骨材の少なくともいずれかを添加した膨張するコンクリート１２を掘削孔１１内に打設し、これを硬化することにより、本来のコンクリート杭１０の機能である先端支持力と周面摩擦力及び引抜抵抗力を高める工法としている。
【００３７】
なお、場所打ちコンクリート杭１０は、前記膨張材や前記発泡剤の添加量の調整により隙間を埋めることが調整可能である。
このように、膨張材や発泡剤は、隙間を埋めることができる量に調整して添加するので、コンクリート杭１０そのものの強度を大きく低下させることはない。
そして、許容範囲内で制御することにより先端支持力、周面摩擦力、及び引抜抵抗力を向上できる効果を有する。
【００３８】
以下、膨張材、発泡剤及び骨材の少なくともいずれかを添加した膨張するコンクリート１２を掘削孔１１に打設する場所打ちコンクリート杭１０の工法の具体例を説明する。
【００３９】
（標準的な場所打ちコンクリート杭工法）
最初に、本発明の標準的な場所打ちコンクリート杭１０の工法について説明する。
図１は、標準的な場所打ちコンクリート杭１０の工法を説明する説明図である。
【００４０】
まず、図１（ａ）に示すように、地中Ａ内には掘削機により掘削することで所定深さを有する掘削孔１１が形成される。
掘削はアースドリル工法、オールケーシング工法、又はリバース工法、地中連続壁基礎工法（壁杭・壁基礎を含む）、深礎工法、ＢＨ工法等により行われ、円筒形状又は角筒形状の掘削孔１１が地中Ａ内に形成される。
なお、前記アースドリル工法等によって、後述する先端拡幅部１４や中途拡幅部１５以外での掘削孔１１の内壁面Ｎは同径状に形成される。
【００４１】
この後、図１（ｂ）に示すように、掘削孔１１内に安定液（ベントナイト系安定液、気泡安定液等を含む）１６を充填して掘削孔１１の内壁面Ｎの保護を行う。なお、気泡安定液とは希釈起泡剤を発泡させた気泡と水を注入し、掘削土と混合した安定液である。
【００４２】
次に、図１（ｃ）に示すように、網目構造を有する鉄筋カゴ１３が掘削孔１１中に建て込まれる。
鉄筋カゴ１３は、コンクリート杭１０の長さ及び径によって所定間隔を有して網目状に配筋されている。
【００４３】
また、その掘削孔１１に打設する膨張するコンクリート１２を準備する。
コンクリートは、セメント（例えばポルトランドセメント）、水、及び骨材（細骨材及び／又は粗骨材）等で構成している。
なお、本発明では、生コンプラント工場又は現場において膨張するコンクリート１２を生成してこれを打ち込むことを特徴とするものである。
【００４４】
その膨張するコンクリート１２は、前記セメント、水、及び骨材に加え、膨張材や膨張作用を有する発泡剤等の混和材料を添加したものである。
または、膨張するコンクリート１２は、前記通常の骨材の代わりに、膨張作用を有する骨材を使用したものを使用してもよい。この場合必要に応じて前記膨張材や前記発泡剤等の混和材料を添加したものであってもよい。
【００４５】
なお、場所打ちコンクリート杭１０は膨張率を大きくするとコンクリート強度が低下してしまうので、強度低下を可及的に抑制するようにその膨張率をコントロールする必要があるが、その低下率は簡単に配合試験確認等により予測できるので許容範囲内で制御できる。
【００４６】
次に、図１（ｄ）に示すように、鉄筋カゴ１３が掘削孔１１中に建て込まれた掘削孔１１にトレミー管１７を吊り込む。
次いで、トレミー管１７の頭部にポンプを接続し、掘削孔１１の先端部Ｓのスライム（図示せず）を除去する。
この後、ミキサー車（図示せず）からそのトレミー管１７を通して掘削孔１１中にコンクリート１２を打設する。
【００４７】
そして、図１（ｅ）に示すように、検尺テープ（図示せず）によって打設高さを確認し、トレミー管１７を上方に引き抜いていく。
この時、安定液１６と膨張するコンクリート１２が混ざらないようにする為、トレミー管１７底部は常に膨張するコンクリート１２の中に埋まっている状態にする。
また、膨張するコンクリート１２を打設しながら安定液１６の引き抜き処理をする。
【００４８】
打設した膨張するコンクリート１２は必要に応じて養生して硬化させることでコンクリート杭１０を構築することができる。
このように、膨張材や発泡剤等が添加された膨張するコンクリート１２を打設し、これを硬化することで本発明のコンクリート杭１０本体を構築できる。
【００４９】
本発明では、図４に示すように、膨張材や発泡剤等の添加により膨張するコンクリート１２中に気泡１９が拡散することによりコンクリート躯体が膨張するように構成している。
このように、膨張材、発泡剤及び骨材のいずれかによって膨張するコンクリート１２を膨張させ、掘削孔１１の内壁面Ｎとコンクリート杭１０の外壁面Ｇとの間に形成される隙間を埋めるように構成している。
【００５０】
また、膨張するコンクリート１２によりコンクリート杭１０の体積が増大することで、掘削孔１１の内壁面Ｎにはコンクリート杭１０の外壁面Ｇによる圧力が加わり、その反力として掘削孔１１の内壁面Ｎからコンクリート杭１０の外壁面Ｇに対して圧力が加わることになる。
【００５１】
また、コンクリート杭１０本体を形成する膨張するコンクリート１２は型枠を代用する掘削孔１１の内壁面Ｎに打設されることにより、型枠を代用する掘削孔１１の内壁面Ｎ（孔壁地盤）が膨張するコンクリート１２の膨張を拘束する。
これにより、コンクリート杭１０の外壁面Ｇと掘削孔１１の内壁面Ｎとの隙間が埋められ、これらが一体化する。
したがって、コンクリート杭１０が大きな先端支持力、周面摩擦力及び引抜抵抗力を有することになる。
【００５２】
しかも、膨張するコンクリート１２自体に圧縮応力が生じることになり、これに加えて鉄筋カゴ１３が建て込まれていればコンクリート杭１０本体が予め応力を備えた状態、すなわちケミカルプレストレスも存在した状態となり、杭耐力向上を図ることができる。
【００５３】
さらに、生コンプラント工場又は現場において、セメント、水、骨材に加え、膨張材、膨張作用を有する発泡剤等を添加して膨張するコンクリート１２を生成し、これを掘削孔１１に打設するようにしているので、一回の施工のみで場所打ちコンクリート杭１０を構築できる。
従って、先行特許文献に開示の従来技術に比べてコンクリート杭１０の性能発揮までの時間を短縮することができる。
【００５４】
このように、本発明の場所打ちコンクリート杭１０の工法は、比較的な簡単な工法であり、強固な基礎杭を構築することができる。
【００５５】
最後に、図１（ｆ）に示すように、掘削孔１１からケーシング等を取外し、杭頭処理、埋め戻し処理等をすることにより標準的な場所打ちコンクリート杭１０を完成させる。
【００５６】
（拡幅部を備えた場所打ちコンクリート杭工法）
次に、掘削孔１１の先端部Ｓ又は掘削孔１１の中途部Ｔに形成した拡幅部に、前記膨張材、前記発泡剤及び前記骨材の少なくともいずれかを添加した膨張するコンクリート１２を打設する工法を説明する。
【００５７】
図２は、掘削孔１１の先端部Ｓ又は中途部Ｔに形成した拡幅部に膨張作用を有する膨張するコンクリート１２を打設する工法を説明する説明図である。
【００５８】
掘削孔１１の先端部Ｓ又は中途部Ｔが拡幅した拡幅部（先端拡幅部１４又は中途拡幅部１５）を形成する掘削方法として、拡幅掘削装置（図示せず）を使用する。
【００５９】
すなわち、アースドリル工法における拡幅掘削装置（図示せず）として、地中Ａ内を掘削して掘削孔１１を形成するバケット（図示せず）が裾広がり形状を有するものを使用して、掘削孔１１の先端部Ｓが裾広がりの形状にするものが挙げられる。
【００６０】
または、バケットの上方に先端拡幅部１４の上部斜面部Ｂを掘削する斜面部拡幅ブレード（図示せず）を設け、このブレードをバケットの掘削範囲から外側に突出させることにより、掘削孔１１の先端部Ｓが裾広がりの形状の先端拡幅部１４を形成するものでもよい。
この拡幅掘削装置は、掘削孔１１を所定の深さまで掘削した後、前記バケットを掘削孔１１に挿入し、斜面部拡幅ブレードを開いて掘削孔１１拡幅部の上部斜面部Ｂを掘削するとともに、立ち上り部拡幅ブレードを開いて掘削孔１１の下部立ち上り部Ｃを拡幅させて掘削するものである。
【００６１】
前記拡幅掘削装置により、図２（ａ）に示すように、掘削孔１１の先端部Ｓに軸部よりも拡大させた先端拡幅部１４が形成される。
そして、掘削孔１１の先端拡幅部１４に膨張作用を有する膨張するコンクリート１２を打設する。
すると、気泡１９を発生させて膨張しながら掘削孔１１の先端拡幅部１４に膨張するコンクリート１２が充填されるのである。
【００６２】
このように、先端拡幅部１４に膨張作用を有する膨張するコンクリート１２を打設し、これが硬化することにより、図２（ａ）に示すように、掘削孔１１の先端部Ｓは下方への膨張する力が作用する。
また、掘削孔１１の先端部Ｓの内壁面Ｎからの反力が作用する。
これにより、先端部Ｓでコンクリート杭１０と内壁面Ｎとが一体になって、先端支持力が増大することになる。
【００６３】
また、掘削孔１１の上部斜面部Ｂでは、コンクリート杭１０から掘削孔１１への斜め上方への力が作用する。
従って、通常のコンクリート１８では作用しない前記斜め上方への力が発生することにより、より周面摩擦力が増大することになる。しかも、引抜抵抗力を増大することになる。
【００６４】
次に、掘削孔１１の中途部Ｔにおいては、円筒形状のバケットの上方にそのバケットより外方に突出させたブレード等（図示せず）により掘削することで、掘削孔１１径より径の大きい中途拡幅部１５を形成する。
中途拡幅部１５は、掘削孔１１内に複数設けることができる。
【００６５】
そして、図２（ｂ）に示すように、この中途部Ｔに膨張作用を有する膨張するコンクリート１２を打設する。
すると、気泡１９を発生させて膨張しながら中途拡幅部１５に膨張するコンクリート１２が充填されるのである。しかも、この膨張作用により、中途拡幅部１５の最外周の角部の狭い部分まで膨張するコンクリート１２が充填される。
【００６６】
これにより、図２（ｂ）に示すように、掘削孔１１の中途拡幅部１５では、斜め上方及び斜め下方への力がコンクリート杭１０外方に向かって作用することになる。
また、これに対する反力が掘削孔１１の内壁面Ｎから作用することになる。
従って、中途拡幅部１５において、通常のコンクリート１８では作用しない力が発生することにより、より周面摩擦力や引抜抵抗力が増大することになる。
【００６７】
以上のように、本実施例では掘削孔１１の先端部Ｓでの先端拡幅部１４又は中途部Ｔでの中途拡幅部１５に膨張するコンクリート１２を打設することにより、膨張するコンクリート１２が中途拡幅部１５で膨張するため、周面摩擦力や先端支持力が増す。
すなわち、拡幅部分での膨張するコンクリート１２の体積を拡大させ、そこに生じる周面摩擦力の増大を図ると共に、周面支持力の増加及び引抜抵抗力の増大を図ることができる。
【００６８】
（混在の場所打ちコンクリート杭工法）
本実施例では、膨張するコンクリート１２と、膨張しない通常のコンクリート１８とを混在させてコンクリート杭１０を形成するものである。
図３は、膨張するコンクリート１２と通常のコンクリート１８とを混在させた場所打ちコンクリート杭１０を説明する説明図である。
【００６９】
まず、トレミー管１７を通して先端側に膨張材や発泡剤等が添加された膨張するコンクリート１２を所定量打設して、この後に通常のコンクリート１８をコンクリート杭１０の杭頭まで打設する。
【００７０】
これにより、図３（ａ）に示すように、下部に膨張するコンクリート１２層が形成され、上部に通常のコンクリート１８層が形成されたコンクリート杭１０を構築できる。
【００７１】
このように、下部には膨張するコンクリート１２層が形成されることにより先端支持力が増大されたコンクリート杭１０を施工することができる。
特に、下部に膨張するコンクリート１２層を形成することにより、先端支持力を増大させたコンクリート杭１０を構築することができる。
【００７２】
なお、図３（ｂ）に示すように、膨張するコンクリート１２と通常のコンクリート１８とを混在させて複数層に形成したコンクリート杭１０を形成することができる。その層の数は限定されない。
【００７３】
また、膨張するコンクリート１２の各層で膨張材や発泡剤等の添加量を異ならせて、膨張率を調整しながらコンクリート杭１０を構築できる効果を有する。
例えば、下部のコンクリート層では膨張率を高め、上部ではその膨張率を低くしたコンクリート杭１０を構築できる。
【００７４】
このように、通常のコンクリート１８に膨張するコンクリート１２を複数層混在させて打設することにより、複数層に応じて掘削孔１１内での先端支持力や周面摩擦力及び引抜抵抗力を増大できる効果を有する。
【００７５】
以上、本発明の場所打ちコンクリート杭工法の実施形態を図面に基づいて説明したが、膨張するコンクリートを用いた場所打ちコンクリート杭工法に基づいて、種々の変形、改良を施した他の実施形態を実施することも可能である。
以下の変形例では、膨張するコンクリートを用いた場所打ちコンクリート杭と既製杭との合成杭の工法である。すなわち、場所打ちコンクリート杭の直杭や先端拡幅杭及び中途部拡幅杭に膨張するコンクリートを打設する場所打ちコンクリート杭工法で、掘削はアースドリル工法、オールケーシング工法、リバース工法、ＢＨ工法、深礎工法や地中連続壁工法（壁杭・壁基礎を含む）等の場所打ちコンクリート杭の上部（杭頭部）に既製杭を建込み、その既製杭の先端部（根入れ部）と膨張するコンクリートとを一体化させて、上部は既製杭で構成され、下部は膨張するコンクリート杭とした場所打ちコンクリート合成杭の工法に実施することも可能である。
【００７６】
（場所打ちコンクリート杭の工法の変形例１）
本実施例では、図５に示すように、掘削孔中の鉄筋カゴに膨張するコンクリート１２を打ち込み、さらに膨張するコンクリート１２に既製杭２０を挿入してコンクリート杭１０と既製杭２０とからなる合成杭２１を形成するものである。なお、図５中の既製杭２０としては、一例として鋼製の構真柱を用いる。
【００７７】
掘削孔１１内に安定液１６を充填して掘削孔１１の内壁面Ｎの保護を行う。次に、網目構造を有する鉄筋カゴ１３が掘削孔１１中に建て込まれる。
【００７８】
鉄筋カゴ１３が掘削孔１１中に建て込まれた掘削孔１１にトレミー管１７を吊り込む。
次いで、トレミー管１７の頭部にポンプを接続し、掘削孔１１の先端部Ｓのスライム（図示せず）を除去する。この後、ミキサー車（図示せず）からそのトレミー管１７を通して先端側に膨張材や発泡剤等が添加された膨張するコンクリート１２を所定量打設する。
【００７９】
その後、硬化前の膨張するコンクリート１２に既製杭２０を挿入して、コンクリート杭１０と既製杭２０とからなる合成杭２１を構築する。
【００８０】
このように、下部に膨張するコンクリート１２が硬化したコンクリート杭１０と既製杭２０とを一体化した合成杭２１が形成されることにより先端支持力や周面摩擦力及び引抜抵抗力が増大された合成杭２１を施工することができる。
【００８１】
（場所打ちコンクリート杭の工法の変形例２）
本実施例では、図６に示すように、掘削孔１１中に膨張するコンクリート１２を打ち込み、さらに膨張するコンクリート１２に既製杭２０を挿入してコンクリート杭１０と既製杭２０とからなる合成杭２１を形成するものである。なお、図６中の既製杭２０としては、一例として鋼製の構真柱を用いる。
【００８２】
掘削孔１１内に安定液１６を充填して掘削孔１１の内壁面Ｎの保護を行う。
【００８３】
掘削孔１１にトレミー管１７を吊り込む。次いで、トレミー管１７の頭部にポンプを接続し、掘削孔１１の先端部Ｓのスライム（図示せず）を除去する。この後、ミキサー車（図示せず）からそのトレミー管１７を通して先端側に膨張材や発泡剤等が添加された膨張するコンクリート１２を所定量打設する。
【００８４】
その後、硬化前の膨張するコンクリート１２に既製杭２０を挿入して、コンクリート杭１０と既製杭２０とからなる合成杭２１を構築する。
【００８５】
このように、下部に膨張するコンクリート１２が硬化したコンクリート杭１０と既製杭２０とを一体化した合成杭２１が形成されることにより先端支持力や周面摩擦力及び引抜抵抗力が増大された合成杭２１を施工することができる。
【００８６】
（場所打ちコンクリート杭の工法の変形例３）
本実施例では、図７に示すように、掘削孔１１中に鉄筋カゴ１３と既製杭２０を一体化して建て込んだ後、膨張する膨張コンクリート１２を打ち込み、コンクリート杭１０と既製杭２０とからなる合成杭２１を形成するものである。なお、図７中の既製杭２０としては、一例として鋼製の鋼管を用いる。
【００８７】
掘削孔１１内に安定液１６を充填して掘削孔１１の内壁面Ｎの保護を行う。次に、網目構造を有する鉄筋カゴ１３上部が既製杭２０の中空間に挿入固定して一体化される。
【００８８】
鉄筋カゴ１３と一体化した既製杭２０を掘削孔１１中に建て込み、既製杭２０の内孔を介して掘削孔１１にトレミー管１７を吊り込む。
次いで、トレミー管１７の頭部にポンプを接続し、掘削孔１１の先端部Ｓのスライム（図示せず）を除去する。この後、ミキサー車（図示せず）からそのトレミー管１７を通して先端側に膨張材や発泡剤等が添加された膨張するコンクリート１２を所定量打設する。
【００８９】
コンクリート杭１０と既製杭２０とからなる合成杭２１を構築する。すなわち、既製杭２０と鉄筋カゴ１３は一体化され、既製杭２０の中空内に鉄筋カゴ１３上部が挿入された形態のまま膨張するコンクリート１２が硬化して合成杭２１を構築する。
【００９０】
このように、下部に膨張コンクリート１２が硬化したコンクリート杭１０と既製杭２０と鉄筋カゴ１３を一体化した合成杭２１が形成されることにより先端支持力や周面摩擦力及び引抜抵抗力が増大された合成杭２１を施工することができる。このように杭頭部に鋼管の既製杭２０を用いることにより水平方向の力が印加した場合に充分に杭頭部が耐えうる合成杭２１を構築することができる。
【００９１】
（場所打ちコンクリート杭の工法の変形例４）
上述した図７の合成杭工法３と図８の合成杭工法４との違いは、掘削孔内に建て込む鉄筋カゴ１３と既製杭２０の一体化方法が異なるのみで図８においては既製杭２０の先端部（根入れ部）の外周に鉄筋カゴ１３上部を重ねて固定して一体化する形態であり、その他の構成は同様であり、同一符号を付して重複説明を省略する。
【００９２】
図８に示すように、鉄筋カゴ１３と既製杭２０とコンクリート杭１０とからなる合成杭２１を構築する。
【００９３】
このように、下部に膨張するコンクリート１２が硬化したコンクリート杭１０と既製杭２０と鉄筋カゴ１３を一体化した合成杭２１が形成されることにより先端支持力や周面摩擦力及び引抜抵抗力が増大された合成杭２１を施工することができる。
【００９４】
なお、図５から図８中の場所打ちコンクリート杭の変形例において、各変形例を既製杭の先端根固めとしての膨張するコンクリートを用いる既製杭根固め工法で実施することも可能である。
【００９５】
（場所打ちコンクリート杭の工法の変形例５）
本実施例では、図９に示すように、掘削孔１１中の鉄筋カゴ１３上部（杭頭部）に既製杭２０をラップさせ一体化して建て込み膨張するコンクリート１２を打ち込み、コンクリート杭１０と既製杭２０付きの鉄筋カゴ１３からなる合成杭２１を形成するものである。
この合成杭２１は杭の曲げ耐力を向上するために、膨張するコンクリートを用いた場所打ちコンクリート杭の杭頭部を突起付き鋼管や縞鋼管、又は素鋼管等により補強した場所打ち鋼管コンクリート杭や炭素繊維管で補強した場所打ちコンクリート杭である。
【００９６】
掘削孔１１内に安定液１６を充填して掘削孔１１の内壁面Ｎの保護を行う。次に、網目構造を有する鉄筋カゴ１３に鋼管や炭素繊維管等の既製杭２０で補強し掘削孔１１中に建て込まれる。
【００９７】
鉄筋カゴ１３の上部に既製杭２０を一体化して掘削孔１１中に建て込まれ、掘削孔１１にトレミー管１７を吊り込む。
次いで、トレミー管１７の頭部にポンプを接続し、掘削孔１１の先端部Ｓのスライム（図示せず）を除去する。この後、ミキサー車（図示せず）からそのトレミー管１７を通して先端側に膨張材や発泡剤等が添加された膨張するコンクリート１２を所定量打設する。
【００９８】
コンクリート杭１０と既製杭２０付き鉄筋カゴ１３とからなる合成杭２１を構築する。すなわち、既製杭２０の直径は鉄筋カゴ１３の直径より大きいため、既製杭２０の中空内に鉄筋カゴ１３上部が挿入された形態のまま膨張するコンクリート１２が硬化して合成杭２１を構築する。
【００９９】
このように、膨張するコンクリート１２が硬化したコンクリート杭１０と既製杭２０付きの鉄筋カゴ１３を一体化した合成杭２１が形成されることにより先端支持力や周面摩擦力及び引抜抵抗力が増大された合成杭２１を施工することができる。このように杭頭部に既製杭２０を用いることにより水平方向の力が印加した場合に充分に杭頭部が耐えうる合成杭を構築することができる。
【０１００】
また、既製杭の外周又は内周には、突起又は凹凸を設けることでコンクリート杭との結合を増すように構成してもよい。
【０１０１】
なお、上述した既製杭２０としては、鋼杭や既製コンクリート杭であり、鋼杭は鋼管杭、Ｈ型鋼杭、構真柱杭等であり、或いは、既製コンクリ―ト杭はＰＨＣ杭(Pretensioned Spun High Strength concrete Piles)、ＳＴ杭(Step Tapered Piles)、節杭(Nodular Piles)、ＳＣ杭(Steel Composite Concrete Piles)、ＰＲＣ杭(Pretensioned& Reniforced Spun HigStrength Concrete Piles)、ＳＬ杭(Slip Layer Compund Piles)等である。
【０１０２】
なお、膨張するコンクリートには繊維物質を含有するようにしてもよい。繊維物質としては、例えばスチールファイバー、ビニロンファイバー、炭素繊維、ワラストナイト繊維等である。繊維物質を含有した膨張するコンクリートはひび割れ抵抗性が向上する効果がある。
【０１０３】
上述した図５から図９中の杭の形状は、膨張するコンクリートを用いた場所打ちコンクリート杭のストレート杭（直杭）であるが、図３に示すように掘削孔の先端を膨張するコンクリートを打設し、その上部に通常のコンクリートを打設した形態であってもよい。その他、膨張するコンクリートを用いた場所打ちコンクリート杭の先端拡幅杭や中途部拡幅杭、及び先端拡幅や中途部拡幅を含む地中連続壁杭（壁杭・壁基礎を含む）に応用することも可能である。
【０１０４】
［膨張するコンクリートの実証試験］
以下、発泡剤のアルミニウム粉末を添加した膨張コンクリートの実証試験について詳説する。実証試験を行うにあたり、５種類の配合例を作製し、各配合例を順次説明したのち考察している。
【０１０５】
［配合例１］
図１０は配合例１に使用する材料を表わした一覧であり、図１１は配合例１の使用材料の配合量を表わし、図１２は配合例１におけるＡＬ（アルミニウム粉末）添加量を変化させた時のフレッシュ試験と膨張率を表わした一覧であり、図１３は配合例１の膨張率と経過時間との関係を示すグラフであり、図１４は配合例１におけるＡＬ添加量と膨張率の回帰式を示すグラフである。
【０１０６】
配合例１では、普通ポルトランドセメントを用いた膨張性高流動コンクリートである。図１１に示すように発泡剤のアルミニウム粉末の添加率（セメント重量比）セメント量５００ｋｇに対してアルミニウム粉末を１５ｇ、３０ｇ、４５ｇはセメント比、それぞれ0.003%、0.006%、0.009%と算出される。また、アルミニウム粉末の添加量に応じた膨張率は、0.2%、1.0%、2.5%となる。なお、水セメント比は３５％である。
【０１０７】
図１４に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０７８Ｘ−１．０７３３又は予測的に近似直線を描いてアルミニウム粉末の添加量を算出することができる。
【０１０８】
従って、図３９に示すようにアルミニウム粉末を添加率0.012%で添加した場合には、そのコンクリートの膨張率が約3.6％となり、アルミニウム粉末を添加率0.015%で添加した場合には、そのコンクリートの膨張率が約4.77％となり、アルミニウム粉末を添加率0.020%で添加した場合には、そのコンクリートの膨張率が約6.72％となることを回帰式より予測することができる。
よって、コンクリートの膨張率は、アルミニウム粉末添加量で適宜調整することが可能である。
【０１０９】
［配合例２］
図１５は配合例２に使用する材料を表わした一覧であり、図１６は配合例２の使用材料の配合量を表わし、図１７は配合例２におけるＡＬ添加量を変化させた時のフレッシュ試験と膨張率を表わした一覧であり、図１８は配合例２におけるＡＬ添加量と膨張率の回帰式を示すグラフである。
【０１１０】
配合例２では、高炉セメントＢ種を用いた膨張性高流動コンクリートである。図１７に示すように発泡剤のアルミニウム粉末の添加率（セメント重量比）セメント量４０７ｋｇに対してアルミニウム粉末を０ｇ、２５ｇ、３７．５ｇ、５０ｇはセメント比、それぞれ0%、0.006%、0.009%、0.012%と算出される。また、アルミニウム粉末の添加量に応じた膨張率は、-0.3％、0.5%、1.35%、1.98%となる。なお、水セメント比は４３％である。
【０１１１】
図１８に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０５９２Ｘ−０．９４３３又は予測的に近似直線を描いてアルミニウム粉末の添加量を算出することができる。
【０１１２】
従って、図３９に示すようにアルミニウム粉末を添加率0.015%で添加した場合には、そのコンクリートの膨張率が約2.67％となり、アルミニウム粉末を添加率0.020%で添加した場合には、そのコンクリートの膨張率が約3.87％となることを回帰式より予測することができる。
この膨張率は、アルミニウム粉末の添加率０％でコンクリートの膨張率-0.3％であるので、実質膨張率は（0.3+3.87＝）4.17％である。
よって、コンクリートの膨張率は、アルミニウム粉末添加量で適宜調整することが可能である。
【０１１３】
［配合例３］
図１９は配合例３に使用する材料を表わした一覧であり、図２０は配合例３の使用材料の配合量を表わし、図２１はコンクリートのフレッシュ試験の結果を表わした一覧であり、図２２は配合例３におけるＡＬ添加量を変化させた時のフレッシュ試験と膨張率を表わした一覧であり、図２３はＡＬ添加量と膨張率測定結果を表わした一覧であり、図２４は配合例３の膨張率と経過時間との関係を示すグラフであり、図２５は配合例３におけるＡＬ添加量と膨張率の回帰式を示すグラフである。
【０１１４】
配合例３では、低熱ポルトランドセメントを用いた膨張性高流動コンクリートである。図２２に示すように発泡剤のアルミニウム粉末の添加率（セメント重量比）セメント量５００ｋｇに対してアルミニウム粉末を２０ｇ、４０ｇ、６０ｇはセメント比、それぞれ0.004%、0.008%、0.012%と算出される。また、アルミニウム粉末の添加量に応じた膨張率は、0.94%、3.28%、4.67%となる。なお、水セメント比は３４％である。
【０１１５】
図２５示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０９３５Ｘ−０．７８又は予測的に近似直線を描いてアルミニウム粉末の添加量を算出することができる。
【０１１６】
従って、図３９に示すようにアルミニウム粉末を添加率0.015%で添加した場合には、そのコンクリートの膨張率が約6.23％となり、アルミニウム粉末を添加率0.020%で添加した場合には、そのコンクリートの膨張率が約8.57％となることを回帰式より予測することができる。
よって、コンクリートの膨張率は、アルミニウム粉末添加量で適宜調整することが可能である。
【０１１７】
［配合例４］
図２６は配合例４および５に使用する材料を表わした一覧であり、図２７は（ａ）配合条件・試験、（ｂ）使用ミキサ・練り混ぜ方法を表わした一覧であり、図２８は配合例４の使用材料の配合量を表わした一覧であり、図２９は配合例４におけるＡＬ添加量を変化させた時のコンクリート試験結果を表わした一覧であり、図３０は配合例４の膨張率と経過時間との関係を示すグラフであり、図３１は配合例４におけるＡＬ添加量と膨張率の回帰式を示すグラフである。
【０１１８】
配合例４では、普通ポルトランドセメントを用いた膨張性コンクリート（スランプ配合18ｃｍ）である。図２９に示すように発泡剤のアルミニウム粉末の添加率（セメント重量比）セメント量３７０ｋｇに対してアルミニウム粉末を０ｇ、３０ｇ、３７ｇ、４４ｇはセメント比、それぞれ0%、0.008%、0.010%、0.012%と算出される。また、アルミニウム粉末の添加量に応じた膨張率は、-0.89％、-0.52%、-0.26%、-0.02%となる。なお、水セメント比は５０％である。
【０１１９】
図３１に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０３５７Ｘ−１．５８８１又は予測的に近似直線を描いてアルミニウム粉末の添加量を算出することができる。
【０１２０】
従って、図３９に示すようにアルミニウム粉末を添加率0.015%で添加した場合には、そのコンクリートの膨張率が約0.39％となり、アルミニウム粉末を添加率0.020%で添加した場合には、そのコンクリートの膨張率が約1.05％となることを回帰式より予測することができる。
この膨張率は、アルミニウム粉末の添加率０％でコンクリートの膨張率-0.89％であるので、実質膨張率は（0.89+1.05＝）1.94％である。
よって、コンクリートの膨張率は、アルミニウム粉末添加量で適宜調整することが可能である。
【０１２１】
［配合例５］
図３２は配合例５の使用材料の配合量を表わした一覧であり、図３３は配合例５におけるＡＬ添加量を変化させた時のコンクリート試験結果を表わした一覧であり、図３４は配合例５の膨張率と経過時間との関係を示すグラフであり、図３５は配合例５におけるＡＬ添加量と膨張率の回帰式を示すグラフである。
【０１２２】
配合例５では、普通ポルトランドセメントを用いた膨張性コンクリート（スランプ配合18ｃｍ）である。図３３に示すように発泡剤のアルミニウム粉末の添加率（セメント重量比）セメント量３７０ｋｇに対してアルミニウム粉末を０ｇ、３０ｇ、３７ｇ、４４ｇはセメント比、それぞれ0%、0.008%、0.010%、0.012%と算出される。また、アルミニウム粉末の添加量に応じた膨張率は、-0.55％、0.47%、0.90%、1.25%となる。なお、水セメント比は４５．９％である。
【０１２３】
図３５に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０５５７Ｘ−１．１８８１又は予測的に近似直線を描いてアルミニウム粉末の添加量を算出することができる。
【０１２４】
従って、図３９に示すようにアルミニウム粉末を添加率0.015%で添加した場合には、そのコンクリートの膨張率が約1.9％となり、アルミニウム粉末を添加率0.020%で添加した場合には、そのコンクリートの膨張率が約2.93％となることを回帰式より予測することができる。
この膨張率は、アルミニウム粉末の添加率０％でコンクリートの膨張率-0.55％であるので、実質膨張率は（0.55+2.93＝）3.48％である。
よって、コンクリートの膨張率は、アルミニウム粉末添加量で適宜調整することが可能である。
【０１２５】
［配合例１から５のまとめ］
上述した配合例１から５の実証実験から、発泡剤のアルミニウム粉末の添加率に基づいた膨張するコンクリートの膨張率は事前に予測することが可能となり、当然にコンクリートの膨張率はアルミニウム粉末の添加量で適宜調整することができる。
【０１２６】
また、配合例１および配合例３においては発泡剤のアルミニウム粉末の添加率０％の場合に図１３および図２４に示すように初期膨張率０％である。図１１に示すように配合例１の水セメント比は３５％であり、図２０に示すように配合例３の水セメント比は３４％である。
従って、配合例１〜５より、初期膨張率０％にする水セメント比は、コンクリート初期膨張率（アルミニウム粉末の添加率０％のとき）と水セメント比との関係から推測することができる。
【０１２７】
ここで、アルミニウム粉末添加率０％の初期膨張率と水セメント比との関係を図４１のグラフとして示した。図４１中のＮＯ１は配合例１の膨張率０％と水セメント比３５％との関係を示しており、ＮＯ２は配合例２の膨張率−０．３％と水セメント比４３％との関係を示しており、ＮＯ３は配合例３の膨張率０％と水セメント比３４％との関係を示しており、ＮＯ４は配合例４の膨張率−０．８９％と水セメント比５０％との関係を示しており、ＮＯ５は配合例５の膨張率−０．５５％と水セメント比４５．９％との関係を示している。
【０１２８】
図４１に示すように、配合例２，４，５の水セメント比の初期膨張率の各プロットを直線で結び、さらに点線で描いた近似直線を膨張率０％まで結ぶことで、コンクリート初期膨張率（アルミニウム粉末の添加率０％のとき）が水セメント比３９．５％であると予測的に読み取ることができる。
これにより、配合例１〜５については水セメント比を３９．５％以下となる配合としたのちに、発泡剤のアルミニウム粉末を添加することにより、初期膨張率０％を基準としたコンクリートの設定膨張率を確実に生成することができる。
【０１２９】
また、配合例４および５についてブリーディング試験を実施した。
図３６は配合例４および配合例５の使用材料の配合量（ＡＬなし）を表わした一覧であり、図３７は、配合例４および配合例５においてのコンクリート試験結果を表わした一覧であり、図３８は配合例４および配合例５においての経過時間あたりのブリーディング量（ｃｍ3）を表わすグラフである。
【０１３０】
図３６中のＮＯ１は混和剤ＳＶ１０Ｌを用いた配合例４であり、ＮＯ２は混和剤ＳＦ５００Ｓを用いた配合例５である。すなわち、図３７に示すように、ＮＯ１の配合例４は、混和剤ＳＶ１０Ｌ（ＡＥ減水剤標準形）Ｃ×１．０％のときブリーディング率３．５７％となり、ＮＯ２の配合例５は、混和剤ＳＦ５００Ｓ（高性能ＡＥ減水剤）Ｃ×０．８％のときブリーディング率１．２４％となる。
【０１３１】
一方、混和剤のＡＥ減水剤を用いたコンクリート配合に発泡剤のアルミニウム粉末（セルメックＰ）を添加した場合には元の沈降量が大きいために膨張によってその沈降量をキャンセルするが、最終的にコンクリートが膨張した量は小さくなる。
【０１３２】
他方、混和剤の高性能ＡＥ減水剤を用いたコンクリート配合に発泡剤のアルミニウム粉末（セルメックＰ）を添加した場合には単位水量を低減することができるので、沈降量が小さくなり、最終的にコンクリートを所定の量だけ膨張させることができる。
【０１３３】
図３７および図３８に示すように、コンクリートのブリーディング量が多くなるとコンクリートの沈降量が大きくなる。したがって、コンクリートの沈降量が大きくなると発泡剤のアルミニウム粉末（セルメックＰ）による膨張量は小さくなる。
【０１３４】
かかることからコンクリートのブリーディング率が０％になるように、混和剤の高性能ＡＥ減水剤等の添加量を適宜決定して使用することで初期膨張率０からの膨張率を生成することが可能となる。
【０１３５】
従って、発泡剤のアルミニウム粉末の添加量によるコンクリートの膨張は、コンクリート配合を水セメント比からとブリーディングを抑える初期膨張率を０％配合して、設定膨張率に必要なアルミニウム粉末の量を適宜決定することが好ましい。
【０１３６】
また、コンクリートの膨張率を上げるには、単位セメント量を多くして、かつ、発泡剤のアルミニウム粉末の添加量を多くすることで、大きな膨張率を得ることが出来る。
【０１３７】
［ＡＬの添加量に応じたコンクリート圧縮強度実証実験］
図４０は、配合例３，４，５におけるアルミニウム粉末の添加率とコンクリート圧縮強度との関係を表わしたグラフである。
図４０に示すように、配合例３，５，４は発泡剤のアルミニウム粉末の添加率が増加するにつれて、圧縮強度の低減が略直線的に推移する。アルミニウム粉末添加率が０．００８％の場合において、配合例３の低減強度率は９２．０２％となり、配合例５の低減強度率は９３．２９％となり、配合例４の低減強度率は９３．６０％となる。よって、アルミニウム粉末添加率が０．００８％の場合では、低減強度率を最大約９２％程度と予測することができる。
【０１３８】
また、アルミニウム粉末添加率が０．０１２％の場合において、配合例３の低減強度率は８０．６７％となり、配合例５の低減強度率は８４．９１％となり、配合例４の低減強度率は８８．２４％となる。よって、アルミニウム粉末添加率が０．０１２％の場合では、低減強度率を最大約８０％程度と予測して、発泡剤のアルミニウム粉末の添加量の配合計画を事前に行うことができる。
【０１３９】
また、圧縮強度の低減が略直線的に推移することから予測的にアルミニウム粉末添加率が０．０１５％の場合において、配合例３の低減強度率は７９．３６％と、配合例５の低減強度率は８１．１９％と、配合例４の低減強度率は８５．１５％と推定できる。よって、アルミニウム粉末添加率が０．０１５％の場合では、低減強度率を最大約７９％程度と予測することができる。
【０１４０】
また、予測的にアルミニウム粉末添加率が０．０２０％の場合において、配合例３の低減強度率は６８．４０％と、配合例５の低減強度率は７５．０４％と、配合例４の低減強度率は８０．４１％と推定できる。よって、アルミニウム粉末添加率が０．０２０％の場合では、低減強度率を最大約６８％程度と予測することができる。
【０１４１】
結果的には、発泡剤のアルミニウム粉末添加率のコンクリート膨張率とコンクリート圧縮強度との関係から発泡剤のアルミニウム粉末の添加率が０．００４％〜０．０２５％の範囲であることが好ましい。アルミニウム粉末の添加率が０．００４％〜０．０２５％の範囲とすることで、この添加量を添加した膨張するコンクリートが掘削孔内で膨張圧力を生起して掘削孔壁に圧力をかけた状態となり、掘削孔壁地盤からは反作用の反力が生起する状態となる。この状態のまま、コンクリートが硬化することで、コンクリート杭と周辺地中地盤とは強固に一体化する。場所打ちコンクリート杭の杭先端支持力や周面摩擦力及び引抜抵抗力を大きく向上できる効果がある。
アルミニウム粉末の添加率が０．００４％未満の場合では、コンクリート圧縮強度の低下は抑えられる反面、膨張率が低いため掘削孔の壁面への膨張圧力を充分に与えることができない。アルミニウム粉末の添加率が０．０２５％を超えた場合では、強度低下が大きくなり、強度を上げるためにセメント量を多くする必要があり、材料コストが上昇して経済性が悪くなる。
【０１４２】
［膨張場所打ちコンクリート杭の例］
場所打ちコンクリート杭を実際に膨張させ、すなわち、その杭の体積を拡大させるとする。例えば、杭径φ１２００ｍｍを１０ｍｍ膨張してφ１２１０ｍｍにする膨張率は、1.67％になる。杭径φ１５００ｍｍを１０ｍｍ膨張してφ１５１０ｍｍにする膨張率は、1.33％になる。杭径φ２０００ｍｍを１０ｍｍ膨張してφ２０１０ｍｍにする膨張率は、1.00％になる。
【０１４３】
杭径φ１２００ｍｍを２０ｍｍ膨張してφ１２２０ｍｍにする膨張率は、3.36％になる。杭径φ１５００ｍｍを２０ｍｍ膨張してφ１５２０ｍｍにする膨張率は、2.63％になる。杭径φ２０００ｍｍを２０ｍｍ膨張してφ２０２０ｍｍにする膨張率は、2.01％になる。
【０１４４】
杭径φ１２００ｍｍを３０ｍｍ膨張してφ１２３０ｍｍにする膨張率は、5.06％になる。杭径φ１５００ｍｍを３０ｍｍ膨張してφ１５３０ｍｍにする膨張率は、4.04％になる。杭径φ２０００ｍｍを３０ｍｍ膨張してφ２０３０ｍｍにする膨張率は、3.02％になる。
【０１４５】
杭径φ１２００ｍｍを４０ｍｍ膨張してφ１２４０ｍｍにする膨張率は、6.77％になる。杭径φ１５００ｍｍを４０ｍｍ膨張してφ１５４０ｍｍにする膨張率は、5.04％になる。杭径φ２０００ｍｍを４０ｍｍ膨張してφ２０４０ｍｍにする膨張率は、4.04％になる。
【０１４６】
杭径φ１２００ｍｍを５０ｍｍ膨張してφ１２５０ｍｍにする膨張率は、8.50％になる。杭径φ１５００ｍｍを５０ｍｍ膨張してφ１５５０ｍｍにする膨張率は、6.77％になる。杭径φ２０００ｍｍを５０ｍｍ膨張してφ２０５０ｍｍにする膨張率は、5.06％になる。
【０１４７】
このように杭体の杭径を１０ｍｍ〜５０ｍｍ膨張することができる膨張率1.00％〜8.50％は、配合例３より、アルミニウム粉末添加率0.004％で0.94％の膨張率であり、添加率0.012％で膨張率4.67％である。予測的に添加率0.020％で膨張率8.57％と推量される。この数値は、アルミニウム粉末の添加率0.004％と0.012％で膨張率0.94％と4.67％は実測値（供試体３つの平均値）、添加率0.020％で膨張率8.57％は回帰式からの予測値であり予測可能である。以上のことから、発泡剤のアルミニウム粉末は予測的には大きな膨張量を発現することができる。
【０１４８】
また、場所打ちコンクリート杭工法による掘削孔の地盤の緩みは、片側５ｍｍ程度と推定すると杭直径では１０ｍｍ増となり、この１０ｍｍの膨張量を発現すると緩んだ地盤はコンクリート杭体の外壁面と掘削孔の内壁面との隙間が埋められ地盤の緩みが解消される。さらに１０ｍｍ以上の膨張量は膨張圧力を生起して掘削孔壁に圧力をかけた状態となり、掘削孔壁地盤からは反作用の反力が生起する状態となる。この状態のまま、コンクリートが硬化することで、コンクリート杭と周辺地中地盤とは強固に一体化する。場所打ちコンクリート杭の杭先端支持力や周面摩擦力及び引抜抵抗力を大きく向上できる効果がある。
【０１４９】
上述した杭径においては杭コンクリート体の膨張量は、約２０ｍｍ以上が好ましく、４０ｍｍ〜５０ｍｍの膨張量を生起することが好適である。
【０１５０】
また、掘削孔に打設される膨張するコンクリートは、掘削孔中にトレミー工法で膨張するコンクリ―トを直接打設するので、型枠かわりの掘削孔壁による拘束を受けるので、試験練と同等の拘束膨張率と強度を発現することができる。
【０１５１】
この膨張するコンクリートの４０ｍｍ〜５０ｍｍを膨張する膨張率は、掘削孔壁の緩みを膨張圧力で埋め、余力の膨張圧力は掘削孔壁に圧力をかけたままで掘削孔壁の地盤からの反力の圧力を受けて、場所打ちコンクリート杭と周面地盤は、強固に一体化した状態となり、杭先端支持力や周面摩擦力及び引抜抵抗力の性能を大きく向上されることができる。
また、膨張後のコンクリート強度も実際には、コンクリートは４０ｍｍ〜５０ｍｍは膨らまないので大きく低下することなく予測可能である。
また、コンクリートに膨張材が混入すれば、コンクリートの硬化後のコンクリート収縮補償（収縮ゼロ）以上とすれば、鉄筋カゴによるケミカルプレストレスが発現することになり、杭の性能をより向上することができる。
【０１５２】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１５３】
１０  場所打ちコンクリート杭
１１  掘削孔
１２  膨張するコンクリート
１３  鉄筋カゴ
１４  先端拡幅部
１５  中途拡幅部
１６  安定液
１７  トレミー管
１８  通常のコンクリート
１９  気泡
２０  既製杭
２１  合成杭
Ａ  地中
Ｂ  上部斜面部
Ｃ  下部立ち上り部
Ｇ  外壁面
Ｎ  内壁面
Ｓ  先端部
Ｔ  中途部
【図１】
2015155637.tif 000003
【図２】
2015155637.tif 000004
【図３】
2015155637.tif 000005
【図４】
2015155637.tif 000006
【図５】
2015155637.tif 000007
【図６】
2015155637.tif 000008
【図７】
2015155637.tif 000009
【図８】
2015155637.tif 000010
【図９】
2015155637.tif 000011
【図１０】
2015155637.tif 000012
【図１１】
2015155637.tif 000013
【図１２】
2015155637.tif 000014
【図１３】
2015155637.tif 000015
【図１４】
2015155637.tif 000016
【図１５】
2015155637.tif 000017
【図１６】
2015155637.tif 000018
【図１７】
2015155637.tif 000019
【図１８】
2015155637.tif 000020
【図１９】
2015155637.tif 000021
【図２０】
2015155637.tif 000022
【図２１】
2015155637.tif 000023
【図２２】
2015155637.tif 000024
【図２３】
2015155637.tif 000025
【図２４】
2015155637.tif 000026
【図２５】
2015155637.tif 000027
【図２６】
2015155637.tif 000028
【図２７】
2015155637.tif 000029
【図２８】
2015155637.tif 000030
【図２９】
2015155637.tif 000031
【図３０】
2015155637.tif 000032
【図３１】
2015155637.tif 000033
【図３２】
2015155637.tif 000034
【図３３】
2015155637.tif 000035
【図３４】
2015155637.tif 000036
【図３５】
2015155637.tif 000037
【図３６】
2015155637.tif 000038
【図３７】
2015155637.tif 000039
【図３８】
2015155637.tif 000040
【図３９】
2015155637.tif 000041
【図４０】
2015155637.tif 000042
【図４１】
2015155637.tif 000043
【手続補正書】
【提出日】平成27年6月8日(2015.6.8)
【手続補正１】
【補正対象書類名】特許請求の範囲
【補正対象項目名】請求項５
【補正方法】変更
【補正の内容】
【請求項５】
アルミニウム粉末の添加量はセメントに対して質量パーセントで０．００４％〜０．０２５％であることを特徴とする請求項４に記載の場所打ちコンクリート杭工法。
【手続補正２】
【補正対象書類名】明細書
【補正対象項目名】００１６
【補正方法】変更
【補正の内容】
【００１６】
請求項５に記載の本発明は、請求項４に記載の発明においてアルミニウム粉末の添加量はセメントに対して質量パーセントで０．００４％〜０．０２５％であることを特徴とする。
【手続補正３】
【補正対象書類名】明細書
【補正対象項目名】００２５
【補正方法】変更
【補正の内容】
【００２５】
請求項５に係る本発明では、アルミニウム粉末の添加量はセメントに対して質量パーセントで０．００４％〜０．０２５％であるので、この添加量を添加した膨張するコンクリートが掘削孔内で膨張圧力を生起して掘削孔壁に圧力をかけた状態となり、掘削孔壁地盤からは反作用の反力が生起する状態となる。この状態のまま、コンクリートが硬化することで、コンクリート杭と周辺地中地盤とは強固に一体化する。場所打ちコンクリート杭の杭先端支持力や周面摩擦力及び引抜抵抗力を大きく向上できる効果がある。
アルミニウム粉末の添加率が０．００４％未満の場合では、コンクリート圧縮強度の低下は抑えられる反面、膨張率が低いため掘削孔の壁面への膨張圧力を充分に与えることができない。アルミニウム粉末の添加率が０．０２５％を超えた場合では、強度低下が大きくなり、強度を上げるためにセメント量を多くする必要があり、材料コストが上昇して経済性が悪くなる。
【手続補正４】
【補正対象書類名】明細書
【補正対象項目名】０１０６
【補正方法】変更
【補正の内容】
【０１０６】
配合例１では、普通ポルトランドセメントを用いた膨張性高流動コンクリートである。図１１に示すように発泡剤のアルミニウム粉末の添加率（セメント質量比）セメント量５００ｋｇに対してアルミニウム粉末を１５ｇ、３０ｇ、４５ｇはセメント比、それぞれ0.003%、0.006%、0.009%と算出される。また、アルミニウム粉末の添加量に応じた膨張率は、0.2%、1.0%、2.5%となる。なお、水セメント比は３５％である。
【手続補正５】
【補正対象書類名】明細書
【補正対象項目名】０１１０
【補正方法】変更
【補正の内容】
【０１１０】
配合例２では、高炉セメントＢ種を用いた膨張性高流動コンクリートである。図１７に示すように発泡剤のアルミニウム粉末の添加率（セメント質量比）セメント量４０７ｋｇに対してアルミニウム粉末を０ｇ、２５ｇ、３７．５ｇ、５０ｇはセメント比、それぞれ0%、0.006%、0.009%、0.012%と算出される。また、アルミニウム粉末の添加量に応じた膨張率は、-0.3％、0.5%、1.35%、1.98%となる。なお、水セメント比は４３％である。
【手続補正６】
【補正対象書類名】明細書
【補正対象項目名】０１１４
【補正方法】変更
【補正の内容】
【０１１４】
配合例３では、低熱ポルトランドセメントを用いた膨張性高流動コンクリートである。図２２に示すように発泡剤のアルミニウム粉末の添加率（セメント質量比）セメント量５００ｋｇに対してアルミニウム粉末を２０ｇ、４０ｇ、６０ｇはセメント比、それぞれ0.004%、0.008%、0.012%と算出される。また、アルミニウム粉末の添加量に応じた膨張率は、0.94%、3.28%、4.67%となる。なお、水セメント比は３４％である。
【手続補正７】
【補正対象書類名】明細書
【補正対象項目名】０１１８
【補正方法】変更
【補正の内容】
【０１１８】
配合例４では、普通ポルトランドセメントを用いた膨張性コンクリート（スランプ配合18ｃｍ）である。図２９に示すように発泡剤のアルミニウム粉末の添加率（セメント質量比）セメント量３７０ｋｇに対してアルミニウム粉末を０ｇ、３０ｇ、３７ｇ、４４ｇはセメント比、それぞれ0%、0.008%、0.010%、0.012%と算出される。また、アルミニウム粉末の添加量に応じた膨張率は、-0.89％、-0.52%、-0.26%、-0.02%となる。なお、水セメント比は５０％である。
【手続補正８】
【補正対象書類名】明細書
【補正対象項目名】０１２２
【補正方法】変更
【補正の内容】
【０１２２】
配合例５では、普通ポルトランドセメントを用いた膨張性コンクリート（スランプ配合18ｃｍ）である。図３３に示すように発泡剤のアルミニウム粉末の添加率（セメント質量比）セメント量３７０ｋｇに対してアルミニウム粉末を０ｇ、３０ｇ、３７ｇ、４４ｇはセメント比、それぞれ0%、0.008%、0.010%、0.012%と算出される。また、アルミニウム粉末の添加量に応じた膨張率は、-0.55％、0.47%、0.90%、1.25%となる。なお、水セメント比は４５．９％である。